(57)【要約】【課題】二酸化チタンの代換え材料として、特には流動性向上を目的とした電子写真用トナーの外添剤に好適な、チタン酸カルシウムを主成分とする粒子からなる粉体及びその製造方法を提供する。【解決手段】一次粒子の形状が粒状で、平均粒子径が２０ｎｍ以上１００ｎｍ以下の範囲にある、ペロブスカイト型結晶構造を有するチタン酸カルシウムを主成分とする粒子からなる粉体。チタン化合物の加水分解物の一塩基酸解膠品と、カルシウムを含む水溶性化合物と、糖と、アルカリとを混合して、１００℃以上２７０℃以下に加熱して、高圧液相反応法によりチタン酸カルシウムを合成し、次いで脱カルシウム処理することを含む方法により製造する。【選択図】図１
2020011857.tif 000002
【特許請求の範囲】
【請求項１】
一次粒子の形状が粒状で、一次粒子の平均粒子径が２０ｎｍ以上１００ｎｍ以下の範囲にある、ペロブスカイト型結晶構造を有するチタン酸カルシウムを主成分とする粒子からなる粉体。
【請求項２】
粒子におけるチタンに対するカルシウムのモル比が０．５０以上０．９０以下の範囲にあり、粒子が二酸化チタンを含まない請求項１に記載の粉体。
【請求項３】
一次粒子径の体積基準による四分偏差を、一次粒子の平均粒子径で除した値が０．２５０以下である請求項１または請求項２に記載の粉体。
【請求項４】
粒子が、炭素（Ｃ）を１０．０ｇ／ｋｇ以上５０．０ｇ／ｋｇ以下の範囲で含む請求項１から請求項３までのいずれか１項に記載の粉体。
【請求項５】
粒子が、シリコーン又はシランカップリング剤をケイ素（Ｓｉ）として１．００ｇ／ｋｇ以上１０．００ｇ／ｋｇ以下の範囲で含む請求項１から請求項４までのいずれか１項に記載の粉体。
【請求項６】
請求項１から請求項５までのいずれか１項に記載の粉体を含有する電子写真用トナー外添剤。
【請求項７】
チタン化合物の加水分解物の一塩基酸解膠品と、カルシウムを含む水溶性化合物と、糖と、アルカリとを混合して、１００℃以上２７０℃以下に加熱して、高圧液相反応法によりチタン酸カルシウムを合成すること、及び、得られたチタン酸カルシウムを脱カルシウム処理することを含む、請求項１に記載の粉体の製造方法。
【発明の詳細な説明】
【技術分野】
【０００１】
本発明は、トナーの添加剤、特に外添剤として有用なチタン酸カルシウム粉体、及びそれを用いた静電記録用トナーに関するものである。
【背景技術】
【０００２】
二酸化チタンの粉体は、隠蔽力の強い白色顔料、紫外線遮蔽能力あるいは光触媒機能等により塗料、インキ、プラスチック、化粧料、光触媒など多岐な分野、用途にわたりに使用されている。電子写真用トナーの外添剤としても、帯電調整、流動化、融着防止などを目的として使用されている。
【０００３】
電子写真方式を利用した複写機及びプリンターでは、高精細化、高画質化の画像要求があるとともに、長期間にわたる安定性（耐候性）の要求がある。その一つとして、トナーの母体粒子の主成分は熱可塑性の樹脂であるため、高温下においてトナーの母体粒子同士が融着してトナーの流動性が劣化する。トナーの母体粒子同士が融着して流動性が低下すると、トナーが適切な帯電状態を維持できなくなり、画像品質が低下する。トナーの母体粒子同士の接触を防ぎ、流動性を維持するために、球状あるいは粒状の二酸化チタン微粒子が使用されている。
【０００４】
しかしながら、二酸化チタンはＩＡＲＣ（国際がん研究機関）による「発がん性のリスク情報のリスト」において、グループ３（人に対する発がん性については分類できない）から、グループ２Ｂ（人に対して発がん性があるかもしれない）にランクが変更され、二酸化チタンを代替する物質の開発が望まれている。
【０００５】
ペロブスカイト型構造のチタン酸カルシウムは研磨剤として一部の電子写真トナーに使用されており、さらに帯電調整、流動化、融着防止などを目的とした電子写真用トナーの外添剤としても検討されている。
【０００６】
チタン酸カルシウムの製造方法としては、チタン化合物の加水分解生成物と水溶性カルシウム塩とを強アルカリ水溶液中で反応させる湿式合成法が開示されている（特許文献１）。しかし、得られるチタン酸カルシウムは１μｍ〜３μｍの粗大粒子である。
【０００７】
また、常圧、又はオートクレーブを用いた加圧加熱法による、ペロブスカイト型チタン酸カルシウム並びにそれらの製造方法が開示されているが、得られるチタン酸カルシウムは一次粒子の平均粒径が０．２６μｍ〜０．４２μｍ程度の正方柱、または正方柱類似の粒子（特許文献２）、あるいは長辺長が０．０５μｍ〜０．３５μｍ、短辺長が０．０４μｍ〜０．２０μｍである直方体状の粒子である（特許文献３）。
【０００８】
電子写真トナーの流動化剤に用いられる二酸化チタンは粒状で、粒径は１００ｎｍ以下であるのに対して、これまでに提案されているチタン酸カルシウム粒子は、とがった角を持つ立方体状あるいは直方体状の粒子で、粒径も大きいため、電子写真用トナーの帯電調整剤、融着防止剤、特に流動化剤としての性能は粒状の微粒子二酸化チタンに劣るものであった。
【先行技術文献】
【特許文献】
【０００９】
【特許文献１】特開昭５９−０４５９２７号公報
【特許文献２】特開２００４−３２３３４４号公報
【特許文献３】特開２００８−２９７１４２号公報
【発明の概要】
【発明が解決しようとする課題】
【００１０】
以上の通り、粒子形状が粒状で、一次粒子の平均粒径が１００ｎｍ以下となるチタン酸カルシウム微粒子は、これまで実質的に前例がなく、チタン酸カルシウムを帯電調整剤、流動化剤及び融着防止剤として使用した電子写真用トナーも前例がなかった。
【００１１】
したがって、本発明の目的は二酸化チタンの代換え材料として、特には、流動化向上及び融着防止等を目的とした電子写真用トナーの外添剤に好適な、粒子形状が粒状で微粒子のチタン酸カルシウム粉体及びその製造方法並びにこのチタン酸カルシウム粉体を用いた電子写真用トナーの外添剤を提供することにある。
【課題を解決するための手段】
【００１２】
本発明者らは、電子写真用トナーに用いられる二酸化チタンの代換え材料としてチタン酸カルシウムに着目し、電子写真用トナーの外添剤、特には流動化剤として好適な形状及び粒径とする手法について検討した結果、高圧液相反応法によるチタン酸カルシウム合成において、糖を添加することで、粒子形状が粒状で微細なチタン酸カルシウム粉体が得られることを見いだした。
【００１３】
さらに、当該チタン酸カルシウム粉体あるいは当該チタン酸カルシウムにシリコーンあるいはシランカップリング剤を被覆処理した粉体を外添剤として配合した電子写真用トナーは、その流動性が良好であることを見いだした。
【００１４】
本発明は、これらに限定されないが、以下を含む。
（１）一次粒子の形状が粒状で、一次粒子の平均粒子径が２０ｎｍ以上１００ｎｍ以下の範囲にある、ペロブスカイト型結晶構造を有するチタン酸カルシウムを主成分とする粒子からなる粉体。
（２）粒子におけるチタンに対するカルシウムのモル比が０．５０以上０．９０以下の範囲にあり、粒子が二酸化チタンを含まない（１）に記載の粉体。
（３）一次粒子径の体積基準による四分偏差を、一次粒子の平均粒子径で除した値が０．２５０以下である（１）または（２）に記載の粉体。
（４）粒子が、炭素（Ｃ）を１０．０ｇ／ｋｇ以上５０．０ｇ／ｋｇ以下の範囲で含む（１）から（３）までのいずれか１項に記載の粉体。
（５）粒子が、シリコーン又はシランカップリング剤をケイ素（Ｓｉ）として１．００ｇ／ｋｇ以上１０．００ｇ／ｋｇ以下の範囲で含む（１）から（４）までのいずれか１項に記載の粉体。
（６）（１）から（５）までのいずれか１項に記載の粉体を含有する電子写真用トナー外添剤。
（７）チタン化合物の加水分解物の一塩基酸解膠品と、カルシウムを含む水溶性化合物と、糖と、アルカリとを混合して、１００℃以上２７０℃以下に加熱して、高圧液相反応法によりチタン酸カルシウムを合成すること、及び、得られたチタン酸カルシウムを脱カルシウム処理することを含む、（１）に記載の粉体の製造方法。
【発明の効果】
【００１５】
本発明のチタン酸カルシウムを主成分とする粒子からなる粉体（本明細書において、単に、「チタン酸カルシウム粉体」とも呼ぶ。）は、チタン化合物の加水分解物の一塩基酸解膠品と、カルシウムを含む水溶性化合物と、糖と、アルカリとを混合して、１００℃以上２７０℃以下に加熱することを含む高圧液相反応法により製造される。得られたチタン酸カルシウム粉体は、ペロブスカイト型結晶構造を有するチタン酸カルシウムを主成分とする粒子からなり、一次粒子の形状が粒状で、一次粒子の平均粒子径が２０ｎｍ以上１００ｎｍ以下となる。本発明のチタン酸カルシウム粉体は、粒状で、なおかつ粒径が微細であり、トナー母体粒子同士の接触及び凝結を防止できる。さらに流動性も付与するため、電子写真用トナーの外添剤として好適である。
【図面の簡単な説明】
【００１６】
【図１】実施例５により製造されたチタン酸カルシウム粉体の透過型電子顕微鏡写真（観察倍率５万倍×画像拡大２倍）である。
【図２】比較例１により製造されたチタン酸カルシウム粉体の透過型電子顕微鏡写真（観察倍率１万倍×画像拡大２倍）である。
【発明を実施するための形態】
【００１７】
本発明のチタン酸カルシウム粉体は、ペロブスカイト型結晶構造を有するチタン酸化合物を主成分とする粒子からなり、一次粒子の形状が粒状で、一次粒子の平均粒子径が２０ｎｍ以上１００ｎｍ以下である。本発明のチタン酸カルシウム粉体は、粒子におけるチタン（Ｔｉ）に対するカルシウム（Ｃａ）のモル比Ｃａ／Ｔｉが０．５０以上０．９０以下の範囲にあり、二酸化チタンを含まないことが好ましい。Ｃａ／Ｔｉは、さらに好ましくは０．６０以上０．８０以下である。また、一次粒子径の体積基準による四分偏差を一次粒子の平均粒子径で割った値が０．２５０以下であることが好ましく、０．２３０以下であることがさらに好ましい。また、本発明のチタン酸カルシウム粉体は、粒子が炭素（Ｃ）を１０.０ｇ／ｋｇ以上５０．０ｇ／ｋｇ以下の範囲で含むことが好ましく、１５．０ｇ／ｋｇ以上４０．０ｇ／ｋｇ以下の範囲で含むことがさらに好ましい。さらに、本発明のチタン酸カルシウム粉体はシリコーン又はシランカップリング剤をケイ素（Ｓｉ）として１．００ｇ／ｋｇ以上１０．００ｇ／ｋｇ以下の範囲で含むことが好ましい。
【００１８】
本明細書において、「一次粒子の形状が粒状」とは、図１にみられるような、一次粒子が不定形または略球状の外形を持つものをいう。例えば、図２にみられるような直方体状であったり、立方体状、角柱のような明確な角を持つ形状や、針状、板状のような特定方向に細長い形状の粒子は、本明細書における「粒状」に含まないものとする。本発明の粉体を構成する粒子は、アスペクト比が１．０以上１．８以下の範囲であることが好ましく、１．０以上１．５以下の範囲がさらに好ましい。アスペクト比は、粒子の短軸の長軸に対する比であり、電子顕微鏡観察により一次粒子像の短軸、長軸を計測することにより算出することができる。
【００１９】
「一次粒子の平均粒子径」とは、電子顕微鏡観察による一次粒子像の直径を計測して決定される体積基準の５０％粒子径をいう。一次粒子の平均粒子径が前記の範囲を外れると、トナーの流動性に悪影響を与えるため好ましくない。
【００２０】
「ペロブスカイト型結晶構造を有するチタン酸カルシウムを主成分とする粒子からなる粉体」とは、本発明の粉体を構成する個々の粒子が、主にペロブスカイト型結晶構造を有するチタン酸カルシウムからなることを意味する。「主にペロブスカイト型結晶構造を有するチタン酸カルシウムからなる」または「ペロブスカイト型結晶構造を有するチタン酸カルシウムを主成分とする」とは、これに限定されないが、粉体を構成する個々の粒子の９０質量％以上、好ましくは９５質量％以上がペロブスカイト型結晶構造を有するチタン酸カルシウムであることを意味する。本発明の粉体を構成する個々の粒子は、チタン酸カルシウム以外にも、糖由来の炭素や、シリコーンまたはシランカップリング剤の被覆を含み得るので、「ペロブスカイト型結晶構造を有するチタン酸カルシウムを主成分とする」と表記した。
【００２１】
「紛体」とは、粒子が集合したものである。本発明の粉体は、ペロブスカイト型結晶構造を有するチタン酸カルシウムを主成分とする粒子が集合することにより構成されている。なお、紛体は不可避的不純物を含みうるが、そのような不可避的不純物を含む粉体も、本発明の他の構成を満たせば、本発明の粉体に含まれることとする。紛体は、また、紛体を使用する際、紛体と他の剤を混合することも考えられるが、得られた混合品におけるチタン酸カルシウムを主成分とする粒子が、本発明の構成を満たす場合には、本発明の粉体を使用したとみなすことができる。
【００２２】
「一次粒子径の体積基準による四分偏差」とは、電子顕微鏡観察による一次粒子像の直径を計測して決定される体積基準の７５％粒子径と２５％粒子径の差の１／２をいう。「一次粒子径の体積基準による四分偏差を一次粒子の平均粒子径で除した値」は粒度分布の指標となり、この値が小さいほど粒度分布が狭いことを意味する。  
【００２３】
本発明のチタン酸カルシウム粉体は、代表的には、高圧液相反応法において、チタン化合物の加水分解物の一塩基酸解膠品と、カルシウムを含む水溶性化合物と、糖と、アルカリとを混合して、１００℃以上２７０℃以下に加熱して、チタン酸カルシウムを主成分とする微粒子を合成し、次いで、得られたチタン酸カルシウムを主成分とする微粒子を脱カルシウム処理することを含む方法で製造される。
【００２４】
［高圧液相反応法］
チタン化合物の加水分解物の一塩基酸解膠品としては、硫酸法で得られたメタチタン酸であり、ＳＯ３含有量を１５ｇ／ｋｇ以下、好ましくは１０ｇ／ｋｇ以下としたものを塩酸でｐＨを０．８以上１．５以下に調整して解膠したものを用いることが好ましい。これにより、粒度分布が狭いチタン酸カルシウム粒子を得ることができる。メタチタン酸中のＳＯ３  含有量が１５ｇ／ｋgを超えると解膠が進まない。一塩基酸としては塩酸の他に、硝酸、臭化水素、ヨウ化水素、ギ酸、酢酸等を用いることもできる。
【００２５】
カルシウムを含む水溶性化合物としては、硝酸カルシウム、塩化カルシウム、水酸化カルシウムなどを好ましく使用することができる。アルカリとしては、苛性アルカリを使用することができ、中でも水酸化ナトリウムが好ましい。
【００２６】
前記糖としては、グルコース、フルクトース、グリセルアルデヒド、マルトース、ラクトース、アラビノース、セロビオース、スクロース、トレハロース等の単糖類及び二糖類を好適に使用することができる。これらの糖を高圧液相反応法で添加することにより、合成されるチタン酸カルシウムの粒子の形状を粒状とし、粒径を小さくすることができる。本発明の粉体を構成する粒子には、これらの糖由来の炭素が含まれうる。本発明の粉体の粒子における炭素の量は、１０．０ｇ／ｋｇ以上５０．０ｇ／ｋｇ以下の範囲であることが好ましく、１５．０ｇ／ｋｇ以上４０．０ｇ／ｋｇ以下の範囲がさらに好ましい。チタン酸カルシウム粉体の粒子における炭素の量は、高圧液相反応時に添加する糖の量により調整することができる。
【００２７】
前記製造方法において、得られるチタン酸カルシウムを主成分とする粒子の形状及び粒子径に影響を及ぼす因子としては、高圧液相反応法における原料の濃度と混合割合、アルカリの濃度及び反応温度等が挙げられる。
【００２８】
高圧液相反応時におけるチタン化合物の加水分解物の一塩基酸解膠品と、カルシウムを含む水溶性化合物の混合割合は、Ｃａ／Ｔｉのモル比で１．００以上１．６０以下、好ましくは１．１０以上１．５０以下が適切である。チタン化合物の加水分解物の一塩基酸解膠品は水への溶解度が小さいため、Ｃａ／Ｔｉモル比が１．００未満の場合、反応生成物はチタン酸カルシウム粒子だけでなく、未反応の酸化チタンが残存し易くなる。高圧液相反応時のチタン化合物の加水分解物の一塩基酸解膠品の濃度としては、Ｔｉとして０．５ｍｏｌ／Ｌ以上１．５ｍｏｌ／Ｌ以下、好ましくは０．７ｍｏｌ／Ｌ以上１．４ｍｏｌ／Ｌ以下が適切である。
【００２９】
高圧液相反応時の糖の濃度は、０．０３０ｍｏｌ／Ｌ以上０．５００ｍｏｌ／Ｌ以下、好ましくは０．０５０ｍｏｌ／Ｌ以上０．３５０ｍｏｌ／Ｌ以下が適切である。当該濃度範囲外では二酸化チタンが残存しやすくなり、０．０３０ｍｏｌ／Ｌ未満では微細なチタン酸カルシウムが得られない。
【００３０】
高圧液相反応時のアルカリの濃度は、０．１ｍｏｌ／Ｌ以上が好ましく、より好ましくは０．５ｍｏｌ／Ｌ以上２．３ｍｏｌ／Ｌ以下の範囲である。
高圧液相反応時の温度は、１００℃以上２７０℃以下であり、より好ましくは、１２０℃以上２００℃以下である。１００℃未満であると、微細なチタン酸カルシウムを得がたくなり、２７０℃を超えると圧力が増大し、圧力に耐えうる反応容器の設備費用が高額となる。反応時間は、温度によっても異なるが、１時間以上２０時間以下が好ましい。反応器としては、所定の温度及び圧を達成できるものであればよく、特に限定されない。例えば、通常のオートクレーブ装置を用いることができる。
【００３１】
［脱カルシウム処理］
高圧液相反応法によってチタン酸カルシウムを合成した後、脱カルシウム処理する。高圧液相反応により得られたチタン酸カルシウム粉体において、Ｃａ／Ｔｉのモル比が１．００を超える場合、反応終了後に残存した未反応のカルシウムが空気中の炭酸ガスと反応して、炭酸カルシウムなどの不純物粒子が生成される。これら不純物粒子が粉体に残存すると粉体の粒度分布が広くなる。また、粒子表面に炭酸カルシウムなどの不純物が残存すると、疎水性を付与するための表面処理をする際に、不純物の影響で表面処理剤を均一に被覆することができない。したがって、未反応のカルシウムを取り除くため脱カルシウム処理を行う。
【００３２】
さらに、脱カルシウム処理では、二酸化チタンが生成しないように、チタン酸カルシウム粉体におけるチタンに対するカルシウムのモル比を０．５０以上０．９０以下に調整し、粒子表面をチタン酸カルシウムのカルシウムとチタンの理論量論比よりもカルシウムが欠乏した状態にすることが好ましい。上記モル比は、さらに好ましくは、０．６０以上０．８０以下である。これにより有機表面処理剤をより均一に被覆することができるようになり、トナーに良好な帯電安定性や流動性を付与することができるようになる。
【００３３】
脱カルシウム処理では、塩酸を用いてｐＨ２．５以上７．０以下、より好ましくはｐＨ４．５以上６．０以下に調整することが好ましい。酸としては、塩酸の他に硝酸、酢酸等を脱カルシウム処理に用いることができる。しかし、硫酸を用いると、水への溶解度が小さい硫酸カルシウムが発生するので好ましくない。
【００３４】
本発明において、チタン酸カルシウム粉体は、従来、外添剤として使用されている二酸化チタンやシリカと同じように、帯電調整や環境安定性の改良のため、二酸化ケイ素、三酸化二アルミニウム、オキシ水酸化アルミニウム等の無機酸化物や脂肪酸、チタンカップリング剤、シランカップリング剤、シリコーンオイル等の疎水化剤で表面被覆してもよい。特にシリコーンまたはシランカップリング剤で表面被覆すると、トナー流動性が向上するので好ましい。シリコーンまたはシランカップリング剤は、本発明の粉体に対して、ケイ素（Ｓｉ）として１．００ｇ／ｋｇ以上１０．００ｇ／ｋｇ以下の範囲で付与することが好ましい。電子写真用トナーの外添剤として使用する場合には、チタン酸カルシウム粉体を液相に分散して、液相中で疎水化剤を被覆すると、トナー中で外添状態にあるチタン酸カルシウムの分散性が良好となるので好ましい。
【００３５】
本発明のチタン酸カルシウム粉体は磁性一成分トナー、二成分トナー及び非磁性一成分トナーのあらゆる静電記録方式で使用することができる。また粉砕法あるいは重合法で製造したトナーの外添剤としても使用できる。トナー用のバインダー樹脂としては、特に限定されず、トナーに慣用される合成樹脂または天然樹脂を用いればよい。具体的には、例えば、スチレン系樹脂、アクリル系樹脂、オレフィン系樹脂、ジエン系樹脂、ポリエステル系樹脂、ポリアミド系樹脂、エポキシ系樹脂、シリコーン系樹脂、フェノール系樹脂、石油樹脂及びウレタン系樹脂等が挙げられる。また、目的に応じて帯電調整剤や離型剤等の添加剤をバインダー中に添加しても良い。
【００３６】
本発明のチタン酸カルシウム粉体を含有する外添剤は、バインダーを含むトナー全体の質量に対し、３ｇ／ｋｇ以上５０ｇ／ｋｇ以下の割合でチタン酸カルシウム粉体を外添して使用することができる。必要に応じ電子写真の分野で使用されている公知の流動化剤、例えば、二酸化ケイ素、三酸化二アルミニウム等の１種又は２種以上を併用しても良く、また、他の外添剤を併用しても良い。
【実施例】
【００３７】
以下に実施例を挙げて本発明をさらに詳細に説明する。以下に挙げる例は単に例示のために記すものであり、本発明の範囲がこれによって制限されるものではない。
［測定法］
本発明において、チタン酸カルシウム粉体の一次粒子の形状及び平均粒子径、四分偏差、炭素（Ｃ）量、ケイ素（Ｓｉ）量、Ｃａ／Ｔｉモル比、比表面積、トナー見掛け密度向上率等は、以下の方法で測定した。
【００３８】
［一次粒子の形状］及び［一次粒子の平均粒子径］
一次粒子の形状は、日本電子製透過型電子顕微鏡ＪＥＭ−１４００ｐｌｕｓを用いて観察することにより決定した。一次粒子の平均粒子径は、日本電子製透過型電子顕微鏡ＪＥＭ−１４００ｐｌｕｓを用いて観察視野内の約２００個の粒子の円径をＣａｒｌ  Ｚｅｉｓｓ社製Ｐａｒｔｉｃｌｅ  Ｓｉｚｅ  Ａｎａｌｙｚｅｒ  ＴＧＺ−３の参照円径（４ｍｍ〜１０ｍｍ）に整合させて、求めることができる一次粒子像の面積と等価な面積の円の直径を計測して粒子径とした場合の体積基準の５０％粒子径とした。観察倍率は、測定対象となる粒子の大きさに応じて変更した。例えば、一次粒子の平均粒子径が１５０ｎｍ〜２００ｎｍの範囲にある粒子は３００００倍（光学顕微鏡の観察倍率１００００倍×印画３倍）で観察すると、Ｃａｒｌ  Ｚｅｉｓｓ社製Ｐａｒｔｉｃｌｅ  Ｓｉｚｅ  Ａｎａｌｙｚｅｒの参照円径（４ｍｍ〜１０ｍｍ）範囲内に入る。同様に、一次粒子の平均粒子径が２００ｎｍ〜５００ｎｍは２００００倍（光学顕微鏡の観察倍率１００００倍×印画２倍）、一次粒子の平均粒子径が８０ｎｍ〜１５０ｎｍは５００００倍（光学顕微鏡の観察倍率２００００倍×印画２．５倍）、一次粒子の平均粒子径が４０ｎｍ〜８０ｎｍは１０００００倍（光学顕微鏡の観察倍率３００００倍×印画１０／３倍）、一次粒子の平均粒子径が２０ｎｍ〜４０ｎｍは２０００００倍（光学顕微鏡の観察倍率１０００００倍×印画２倍）とすれば、参照円径（４ｍｍ〜１０ｍｍ）範囲内に入る。測定対象の粒子の大きさを参照円形範囲内に整合させないと、大きすぎる粒子や小さすぎる粒子が存在することになり、測定誤差が大きくなる。
【００３９】
［四分偏差］
四分偏差は、透過型電子顕微鏡写真から上述の方法により測定される体積基準の７５％粒子径と２５％粒子径の差の１／２で表した。
【００４０】
［炭素（Ｃ）量］
試料の炭素（Ｃ）量はＬＥＣＯ製ＣＳ−２３０炭素・硫黄分析装置を用いて分析した。
［ケイ素（Ｓｉ）量］及び［Ｃａ／Ｔｉモル比］
島津製作所製蛍光Ｘ線分析装置ＸＲＦ−１７００を用いて各元素のカウント値を測定し、Ｆｕｎｄａｍｅｎｔａｌ  Ｐａｒａｍｅｔｅｒ法により算出した（ＪＩＳ  Ｋ  ０１１９：２００８）。
【００４１】
［Ｘ線回折］
リガク製Ｘ線回折装置ＲＩＮＴ−ＴＴＲ  ＩＩＩによりＸ線回折パターンを測定し、解析ソフトにより構成相を同定した。
【００４２】
［比表面積］
比表面積は、ＭＩＣＲＯＭＥＴＯＲＩＣＳ  ＩＮＳＴＲＵＭＥＮＴ  ＣＯ．製ジェミニ２３７５を用いて、ＢＥＴ法にて測定した。
【００４３】
［トナー見掛け密度向上率］
ポリアクリルスチレンを樹脂成分とする粉砕法による体積基準のメディアン径７．５μｍの外添剤を含まない黒色トナーに５ｇ／ｋｇの試料を添加して、協立理工製サンプルミルＳＫ−Ｍ１０Ｓ型を用いて撹拌、混合して外添剤添加トナーを得た。外添剤を添加していないトナーと当該外添剤添加トナーの嵩密度をＪＩＳ  Ｋ  ５１０１−１２−１：２００４の静置法により測定した。外添剤を添加していないトナーの嵩密度をρ１とし、試料を添加したトナーの嵩密度をρ２としたとき、トナー見掛け密度向上率は下記の式（１）で定義される。
【００４４】
見掛け密度向上率（％）＝（ρ２−ρ１）／ρ１×１００  式（１）
［実施例１］
硫酸法で得られたメタチタン酸を脱鉄漂白処理した後、水酸化ナトリウム水溶液を加えてｐＨ９．０とし、脱硫処理を行い、その後、塩酸によりｐＨ５．８まで中和し、ろ過水洗を行って、ＳＯ３含有量が９．３ｇ／ｋｇのメタチタン酸の洗浄済みケーキを得た。洗浄済みケーキに水を加えて、Ｔｉとして２．１３ｍｏｌ／Ｌのスラリーとした後、塩酸を加えてｐＨ１．４とし、解膠処理を行った。解膠処理品であるメタチタン酸をＴｉＯ２  として０．７６４ｍｏｌ採取して反応容器に投入した。これにＣａ／Ｔｉモル比で１．１５となるように水酸化カルシウムを添加し、さらにグルコースを０．０４４ｍｏｌ添加した後、水酸化ナトリウムを０．９ｍｏｌ添加し、水を加えて総容量を０．６Ｌとして、当該混合溶液を３０分間撹拌した。
【００４５】
前記混合溶液をさらに撹拌混合しつつ１５０℃に加温し、１０時間撹拌を続け反応を終了した。当該反応終了スラリーを５０℃まで冷却し、ｐＨ５．０となるまで塩酸を加えて、さらに１時間撹拌を続けた。得られた沈殿をデカンテーション洗浄し、ろ過による分離後、大気中、１２０℃で１０時間乾燥して、チタン酸カルシウム粉体を得た。このチタン酸カルシウム粉体の一次粒子の形状は粒状で、平均粒子径は６１ｎｍ、四分偏差を平均粒子径で割った値は０．１８９、炭素（Ｃ）量は１８．６ｇ／ｋｇ、ケイ素（Ｓｉ）量は０．０２ｇ／ｋｇ、Ｃａ／Ｔｉモル比は０．６５、比表面積は６１ｍ２  ／ｇであった。粉末Ｘ線回折法により、当該粉体はペロブスカイト型結晶構造を有するチタン酸カルシウムを主成分とし、二酸化チタン相は同定されなかった。トナー見掛け密度の向上率は０．４％であった。
【００４６】
［実施例２］
実施例１でデカンテーション洗浄を終了したスラリーからチタン酸カルシウムを２０ｇ採取し、当該スラリーのチタン酸カルシウムの濃度を１５０ｇ／Ｌに調整した。スラリーのｐＨを５．５以上６．０以下の範囲に調整し、表面処理剤としてシリコーンである東レ・ダウコーニング製シリコーンエマルションのＳＭ  ７０６０（有効成分６００ｇ／ｋｇ）を０．１ｇ添加した後、１時間撹拌保持した。さらに、ろ過・洗浄による固液分離の後、大気中、１２０℃で１２時間乾燥して、チタン酸カルシウム粉体を得た。このチタン酸カルシウム粉体の一次粒子の形状は粒状で、平均粒子径は６０ｎｍ、四分偏差を平均粒子径で割った値は０．１９０、炭素（Ｃ）量は１８．８ｇ／ｋｇ、ケイ素（Ｓｉ）量は１．３０ｇ／ｋｇ、Ｃａ／Ｔｉモル比は０．６５、比表面積は６２ｍ２  ／ｇであった。粉末Ｘ線回折法により、当該粉体はペロブスカイト型結晶構造を有するチタン酸カルシウムを主成分とし、二酸化チタン相は同定されなかった。トナー見掛け密度の向上率は３．９％であった。
【００４７】
［実施例３］
実施例１において、グルコースの添加量を０．１６７ｍｏｌに変更した以外は実施例１と同様の条件で高圧液相反応、脱カルシウム処理、洗浄、ろ過及び乾燥を行い、チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。
【００４８】
［実施例４］
実施例３でデカンテーション洗浄を終了したスラリーを用いて、実施例２と同様の条件でシリコーン処理を行い。チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。
【００４９】
［実施例５］
実施例１において、グルコースの添加量を０．１４８ｍｏｌ、高圧液相反応の温度を１８０℃、撹拌保持を３時間に変更した以外は実施例１と同様の条件で高圧液相反応、脱カルシウム処理、洗浄、ろ過及び乾燥を行い、チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。実施例５によるチタン酸カルシウム粉体の透過型電子顕微鏡写真を図１に示す。
【００５０】
［実施例６］
実施例５でデカンテーション洗浄を終了したスラリーを用いて、実施例２と同様の条件でシリコーン処理を行い。チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。
【００５１】
［実施例７］
実施例６において、表面処理剤をｉ−ブチルトリメトキシシランである東レ・ダウコーニング製ＸＩＡＭＥＴＥＲ（登録商標）ＯＦＳ−２３０６  Ｓｉｌａｎに変更し、２．０６ｇ添加した以外は実施例６と同様とした。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。
【００５２】
［実施例８］
実施例５において、グルコースをフルクトースに変更した以外は実施例５と同様の条件で高圧液相反応、脱カルシウム処理、洗浄、ろ過及び乾燥を行い、チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。
【００５３】
［実施例９］
実施例８でデカンテーション洗浄を終了したスラリーを用いて、実施例２と同様の条件でシリコーン処理を行い。チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。
【００５４】
［実施例１０］
実施例９において、表面処理剤をｉ−ブチルトリメトキシシランである東レ・ダウコーニング製ＸＩＡＭＥＴＥＲ  ＯＦＳ−２３０６  Ｓｉｌａｎに変更し、１．５４ｇ添加した以外は実施例９と同様とした。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。
【００５５】
［実施例１１］
実施例５において、グルコースをマルトースに変更した以外は実施例５と同様の条件で高圧液相反応、脱カルシウム処理、洗浄、ろ過及び乾燥を行い、チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。
【００５６】
［実施例１２］
実施例１１でデカンテーション洗浄を終了したスラリーを用いて、実施例２と同様の条件でシリコーン処理を行い。チタン酸カルシウム粉体を得た。このチタン酸カルシウム粉体の平均粒子径、四分偏差／平均粒子径、炭素（Ｃ）量、Ｃａ／Ｔｉモル比、二酸化チタン（ＴｉＯ２  ）の有無、比表面積及びトナー見掛け密度の向上率を表３に示す。
【００５７】
［実施例１３］
実施例５においてグルコースをスクロースに変更した以外は実施例５と同様の条件で高圧液相反応、脱カルシウム処理、洗浄、ろ過及び乾燥を行い、チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表３に示す。
【００５８】
［実施例１４］
実施例１３でデカンテーション洗浄を終了したスラリーを用いて、実施例２と同様の条件でシリコーン処理を行い。チタン酸カルシウム粉体を得た。このチタン酸カルシウム粉体の平均粒子径、四分偏差／平均粒子径、炭素（Ｃ）量、Ｃａ／Ｔｉモル比、二酸化チタン（ＴｉＯ２  ）の有無、比表面積及びトナー見掛け密度の向上率を表３に示す。
【００５９】
［比較例１］
実施例１において、グルコース等の糖の添加を０ｇとした以外は実施例１と同様とした。このチタン酸カルシウム粉体の一次粒子の形状は直方体状で、平均粒子径は４２５ｎｍ、四分偏差を平均粒子径で割った値は０．１９０、炭素（Ｃ）量は０．２ｇ／ｋｇ、ケイ素（Ｓｉ）量は０．２３ｇ／ｋｇ、Ｃａ／Ｔｉモル比は０．６６、比表面積は５．３ｍ２  ／ｇであった。粉末Ｘ線回折法により、ペロブスカイト型チタン酸カルシウムとアナターゼ型の二酸化チタンの二相が同定された。トナー見掛け密度の向上率は−０．１％であった。
【００６０】
［比較例２］
比較例１でデカンテーション洗浄を終了したスラリーを用いて、実施例２と同様の条件でシリコーン処理を行い、チタン酸カルシウム粉体を得た。このチタン酸カルシウム粉体の一次粒子の形状は直方体状で、平均粒子径は４３０ｎｍ、四分偏差を平均粒子径で割った値は０．１９８、炭素（Ｃ）量は０．２ｇ／ｋｇ、ケイ素（Ｓｉ）量は１．３３ｇ／ｋｇ、Ｃａ／Ｔｉモル比は０．６６、比表面積は６．６ｍ２  ／ｇであった。粉末Ｘ線回折法により、ペロブスカイト型チタン酸カルシウムとアナターゼ型の二酸化チタンの二相が同定された。トナー見掛け密度の向上率は０．０％であった。
【００６１】
［比較例３］
実施例１において、グルコースの添加量を０．３３３ｍｏｌに変更した以外は、実施例１と同様とした。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００６２】
［比較例４］
比較例３でデカンテーション洗浄を終了したスラリーを用いて、実施例２と同様の条件でシリコーン処理を行い。チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００６３】
［比較例５］
実施例１において、グルコースの添加量を０．０１７ｍｏｌに変更した以外は、実施例１と同様とした。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００６４】
［比較例６］
比較例５でデカンテーション洗浄を終了したスラリーを用いて、実施例２と同様の条件でシリコーン処理を行い。チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００６５】
［比較例７］
実施例５において、高圧液相反応温度を９５℃に変更した以外は実施例５と同様とした。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００６６】
［比較例８］
比較例７でデカンテーション洗浄を終了したスラリーを用いて、実施例２と同様の条件でシリコーン処理を行い。チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００６７】
［比較例９］
実施例１において、メタチタン酸をＴｉＯ２  として０．３８３ｍｏｌ添加し、グルコースを０．０１１ｍｏｌ添加し、Ｃａ／Ｔｉモル比で１．１５となるように水酸化カルシウムを添加し、高圧液相反応の温度を９５℃とした以外は、実施例１と同様とした。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００６８】
［比較例１０］
比較例９でデカンテーション洗浄を終了したスラリーを用いて、実施例２と同様の条件でシリコーン処理を行い。チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００６９】
［比較例１１］
実施例５においてグルコースをグリセリンに変更した以外は実施例５と同様の条件で高圧液相反応、脱カルシウム処理、洗浄、ろ過及び乾燥を行い、チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００７０】
［比較例１２］
比較例１１でデカンテーション洗浄を終了したスラリーを用いて、実施例２と同様の条件でシリコーン処理を行い。チタン酸カルシウム粉体を得た。このチタン酸カルシウム粉体の一次粒子の粒子形状、平均粒子径、四分偏差／平均粒子径、二酸化チタン（ＴｉＯ２  ）の有無、Ｃａ／Ｔｉモル比、炭素（Ｃ）量、ケイ素（Ｓｉ）量、比表面積及びトナー見掛け密度の向上率を表４に示す。
【００７１】
【表１】
2020011857.tif 000003
【００７２】
【表２】
2020011857.tif 000004
【００７３】
【表３】
2020011857.tif 000005
【００７４】
【表４】
2020011857.tif 000006
【００７５】
比較例１、２、５〜１２では、粒子形状が直方体状となった。比較例１〜８、１１、及び１２では、二酸化チタンの相が観察され、二酸化チタンの代換え材料としては不適であった。本発明の粉体は、二酸化チタン相が観察されず、総じてトナー見掛け密度向上率が高く、特に表面処理を施したものはトナー見掛け密度向上率が顕著に高くなった。トナー見掛け密度向上率が高いことは、一般的に、トナーの流動性が高いこと、また、トナー粒子同士が凝結しにくいことを意味する。
【図１】
2020011857.tif 000007
【図２】
2020011857.tif 000008